(57)【特許請求の範囲】
【請求項１】
下記の（ａ）〜（ｃ）から成るホットメルト感圧接着剤組成物（ＨＭＰＳＡ）：
（ａ）ＳＩＳ、ＳＩＢＳ、ＳＥＢＳおよびＳＥＰＳから成る群の中から選択される一種または複数のスチレンブロック共重合体またはこのスチレンブロック共重合体とその全重量の５０重量％以下のＳＢＳスチレンブロック共重合体との混合物の２５〜５０重量％、
（ｂ）８０〜１５０℃の軟化温度と２０以下の酸価とを有する一種または複数の（ａ）の混合物と相溶性のある粘着付与樹脂の３５〜７５重量％、
（ｃ）６〜５４個の炭素原子を有する炭化水素鎖から成る一種または複数のカルボン酸の０．５〜２０重量％。
【請求項２】
スチレンブロック共重合体の含有量が３５〜５０重量％である請求項１に記載のＨＭＰＳＡ。
【請求項３】
スチレンブロック共重合体がＳＩＳ、ＳＥＢＳおよびＳＥＰＳブロック共重合体から成る群の中から選択される請求項１または２に記載のＨＭＰＳＡ。
【請求項４】
スチレンブロック共重合体がＳＩＳブロック共重合体である請求項１〜３のいずれか一項に記載のＨＭＰＳＡ。
【請求項５】
粘着付与樹脂が下記(i)〜(iv)の中から選択される請求項１〜４のいずれか一項に記載のＨＭＰＳＡ：
(i) 天然または化学的に変性した松脂ロジン（コロファン）およびその水素化誘導体、脱水素化誘導体、ダイマー、ポリマーまたはモノアルコールまたはポリオールによるエステル化物、
(ii) ５、９または10の炭素原子を有する石油留分由来の不飽和の脂肪族炭化水素の混合物の水素化、重合または共重合によって得られる樹脂、
(iii) フェノールによって変性されていてもよいテルペン樹脂、
(iv) 天然型テルペンをベースにしたコポリマー。
【請求項６】
粘着付与樹脂が95〜120℃の軟化温度と、10以下の酸価とを有する請求項１〜５のいずれか一項に記載のＨＭＰＳＡ。
【請求項７】
粘着付与樹脂の酸価がゼロである請求項1〜６のいずれか一項に記載のＨＭＰＳＡ。
【請求項８】
粘着付与樹脂の含有量が40〜55重量％である請求項１〜７のいずれか一項に記載のＨＭＰＳＡ。
【請求項９】
（ｃ）のカルボン酸が下記(α)〜(γ)の中から選択される請求項１〜８のいずれか一項に記載のＨＭＰＳＡ：
(α)飽和または不飽和のモノカルボン酸またはその混合物、
(β) ダイマーまたはトリマータイプの飽和または不飽和ポリカルボン酸の混合物、
(γ) 飽和または不飽和の多環式モノカルボン酸の混合物。
【請求項１０】
モノカルボン酸(α)の混合物を使用し、このモノカルボン酸(α)は動物または植物由来の脂質から誘導されたものである請求項９に記載のＨＭＰＳＡ。
【請求項１１】
カルボン酸の含有量が３〜15重量％である請求項１〜１０のいずれか一項に記載のＨＭＰＳＡ。
【請求項１２】
0.1〜２重量％の一種または複数の安定化剤と、20重量％以下の可塑剤とを含む請求項１〜１１のいずれか一項に記載のＨＭＰＳＡ。
【請求項１３】
下記（１）〜（３）から成る多層システム：
（１）請求項１〜１２のいずれか一項に記載のホットメルト感圧接着剤組成物から成る接着剤層、
（２）紙またはポリマーフィルムから成る上記接着剤層に隣接した印刷可能な一種または複数の支持体層
（３）上記接着剤層に隣接した保護膜。
【請求項１４】
印刷可能な支持体層がＯＰＰ／ＰＥＴ二重層フィルムで、このＯＰＰ層が接着剤層に隣接する請求項１３に記載の多層システム。
【請求項１５】
請求項１３または１４に記載の多層システムを成形して得られる自己接着ラベル。
【請求項１６】
請求項１５に記載の自己接着ラベルが付けられた物品。
【請求項１７】
ガラスまたはプラスチックでできた包装物または容器から成る請求項１６に記載の物品。
【請求項１８】
ラベルの付いた物品を60〜100℃の温度に維持された塩基性水溶液中に浸してラベルを剥離する階段を有する、ラベルの付いた物品をリサイクルする方法において、ラベルの付いた物品が請求項１６または１７に記載の物品であることを特徴とする方法。
【発明の詳細な説明】
【技術分野】
【０００１】
本発明は、リサイクル時に物品（包装および／または容器、例えばガラス瓶）から再剥離が可能な自己接着ラベルに適したホットメルト感圧組成物に関するものである。
本発明はさらに、上記組成物から成る層を有する多層システムと、自己接着ラベルと、この自己接着ラベルを含む物品と、この自己接着ラベルを再剥離する階段を含む上記物品のリサイクル方法とにも関するものである。
【背景技術】
【０００２】
ラベルが付けられた多くの包装物および／または容器は内容物を取出した後にそれを再利用するため、または、その成分材料を回収するために洗浄処理される（リサイクリングされる）。この洗浄処理では多くの場合、物品表面上に接着剤を残さずにラベルを物品から完全に分離する必要があり、しかも簡単な方法でリサイクルできる必要がある。
【０００３】
例えばビールビンのようなガラス瓶の洗浄で一般に用いられているリサイクリング方法は60〜100℃の温度に維持された塩基性水溶組成物中に被洗浄物品を浸す階段を含む。この階段の別の目的は物品に固定されたラベルを剥離、分離することにある。
【０００４】
感圧接着剤（自己接着剤、ＰＳＡ）はわずかな圧力を加えただけで瞬間的に接着剤を基材に接着させることができるようにする室温で直ちに接着させる能力を有する被被覆支持体に粘着性を付与する物質である。このＰＳＡは情報（例えばバーコード、説明、価格）を表示するため、および／または、装飾のために、物品表面上に固定する自己接着ラベルの製造で広く使われている。
【０００５】
一般に、ＰＳＡは一層以上の層を有する紙またはポリマー材料のフィルムから成る印刷可能な大きな寸法の支持体の層の表面全体に連続コーティングプロセスによって塗布される。印刷可能な支持体層を被覆する接着剤の層（一般に印刷面とは反対側の面）自体は例えばシリコン処理フィルムから成る保護膜（「離型ライナー」とよばれる）で覆われている。こうして得られた多層系は一般に幅が１ｍ、直径が約２ｍ程度の大型リールの形に巻かれ、包装され、保存、輸送される。
【０００６】
この多層系は支持体層の印刷面上に所望の装飾要素および／または情報を印刷し、所望形状および寸法へ切断する操作を含む製造プロセスを経て最終ユーザが使用可能な自己接着ラベルになる。上記保護膜は印刷支持体層上に形成された接着剤層に影響を与えずに簡単に除去できる。この保護膜を分離した後、ラベルは室温に近い温度で被被覆物品上に手動または自動パッケージングライン上のラベラーを使用して貼り付けられる。
【０００７】
ＰＳＡは室温でのその高い粘着性（タック）によってラベルを被被覆物品、例えばビンに迅速に結合でき、工業的な高い生産速度を得ることができる。
【０００８】
［特許文献1］（米国特許第US 3 763 117号明細書）には熱い塩基性水溶液を使用して簡単に分離ができる接着性に優れたアクリレートベースのＰＳＡが記載されている。
【０００９】
［特許文献２］（米国特許第US 5 385 965号明細書）にも紙またはポリマー材料のフィルムの支持体上に塗布した後に、熱いアルカリ性溶液を用いて基材から分離可能なラベルを得ることが可能なＰＳＡが記載されている。このＰＳＡはアクリレートベースのコポリマーまたはスチレン−ブタジエンコポリマーの水性エマルジョンの形をしている。このエマルションの固体含有率は70％以下であるため、エマルションを乾燥させる階段を必要とするため、支持体層上のＰＳＡの被覆作業が複雑になる。しかも、この接着剤はビンのリサイクリングで使用される水溶性組成物中に一部が溶液または懸濁液となって移るという欠点があるため、上記組成物を環境中に廃棄する前に再処理する興行的な設備を必要とする。
【００１０】
［特許文献３］（米国特許第US 4 680 333号明細書）にはスチレン／イソプレン／スチレンブロック共重合体と、低軟化温度を有する脂肪族樹脂と、脂肪酸の金属塩とから成るホットメルト感圧接着剤組成物が記載されている。この組成物は紙支持体上に被覆され、この支持体を基材に接着した後に、他の処理をせずに室温、乾燥状態で固定された支持体をいつでも再剥離できるので、被覆支持体に再位置決め可能な接着特性を与える。
【００１１】
熱溶融性接着剤（またはホットメルト接着剤、ＨＭ）は室温で固体の水も溶剤も含まない物質で、これは溶融状態で塗布され、冷却されると即座に固まり、組合せた基材同士を固定する継手を形成する。ある種のホットメルトは被覆される支持体に比較的硬い特性と低粘着性と与える。他のホットメルトは支持体に比較的柔かさと高い粘着性とを与え、これが自己接着ラベルの製造で広く使われているのはＰＳＡで、それに対応する接着剤はホットメルト感圧接着剤またはＨＭＰＳＡとよばれる。
【００１２】
［特許文献３］（米国特許第4 680 333号明細書）に記載のＨＭＰＳＡ組成物はいつでも乾燥状態でラベルを再剥離できるので、被覆されたラベルを永久的に基材上に接着することはできない。
【００１３】
［特許文献４］（米国公開特許第US 2004/0220308号明細書）にはスチレンブロック共重合体と、酸性希釈剤、例えば脂肪酸と、酸価が100以上の酸性粘着付与樹脂とから成る熱溶融性接着剤組成物が記載されている。
【先行技術文献】
【特許文献】
【００１４】
【特許文献１】米国特許第US 3763117号明細書
【特許文献２】米国特許第US 5 385 965号明細書
【特許文献３】米国特許第US 4 680 333号明細書
【特許文献４】米国公開特許第US 2004/0220308号明細書
【発明の概要】
【発明が解決しようとする課題】
【００１５】
本発明の目的は、物品、例えば包装および／または容器（例えばガラス瓶）にラベルを永久に結合でき、しかも、高温の塩基性水溶液中に物品を浸す階段の間にラベルが迅速かつ完全に剥離でき、分離の後、基本的に接着剤はラベル上に残っているような、ラベル用接着剤を提供することにある。
本発明者は上記目的の全てまたは一部を達成することができるホットメルト感圧接着剤組成物を見出した。
【課題を解決するための手段】
【００１６】
本発明は下記の（ａ）〜（ｃ）から成るホットメルト感圧接着剤組成物（ＨＭＰＳＡ）にある：
（ａ）ＳＩＳ、ＳＩＢＳ、ＳＥＢＳおよびＳＥＰＳから成る群の中から選択される一種または複数のスチレンブロック共重合体またはこのスチレンブロック共重合体とその全重量の５０重量％以下のＳＢＳスチレンブロック共重合体との混合物の２５〜５０重量％、
（ｂ）  ８０〜１５０℃の軟化温度と２０以下の酸価とを有する一種または複数の相溶性のある粘着付与樹脂の３５〜７５重量％、
（ｃ）  ６〜５４個の炭素原子を有する炭化水素鎖から成る一種または複数のカルボン酸の０．５〜２０重量％。
【発明を実施するための形態】
【００１７】
本明細書では特にことわらない限り百分比は重量／重量百分率に対応する。
本発明組成物を用いると、配向したポリプロピレン（ＯＰＰ）の支持体上に塗布した後にガラス基材に対して支持体を永久的に接着することができ、ガラス上での１８０°剥離テストで測定したその接着力は１〜１５Ｎ／ｃｍ、好ましくは２〜１０Ｎ／ｃｍに対応する。ガラス基材上への支持体の接着力は相対湿度が高い場合も含めて長時間維持される。それにもかかわらず、ガラス基材に接着したＯＰＰ支持体は基材上に接着剤の痕跡も残さずに簡単かつ完全に塩基性、塩基性水溶媒対中に浸す階段中に剥離することができる。
【００１８】
従来公知のアクリレートベースのＰＳＡとは違って、本発明組成物は室温で固体の形をしたＨＭＰＳＡであり、ラベル印刷可能な支持体層上へ溶融状態でコーテングすることによって塗布でき、乾燥階段は不用である。本発明のＨＭＰＳＡは前に容器（溶融器、フォンダーともよばれる）中に160℃以下の高温で数時間から最高１〜２日間、融解状態で維持しても全く問題ない。
【００１９】
しかも、後者がガラス基材から再剥離されたあと、液浸階段において、接着剤は本質的にＯＰＰ支持体に固定されたままである。
したがって、接着剤は溶けない（または分散させられないこと）、または、非常に低い配合だけにおいて、水溶だけにおいて、組成物はリサイクルさせている処理を使い果たした。それによって、追加の洗浄している溶液汚染除去処理を避けている。
【００２０】
本発明のＨＭＰＳＡで使用できるブロック共重合体は一般に60kDa〜400kDaの重量平均分子量Mｗを有し、重合された各モノマーブロックから成り、下記一般式（Ｉ）のトリブロックの構造を有する：
Ａ−Ｂ−Ａ        （Ｉ）
（ここで、Ａはスチレンの非エラストマーブロック（またはポリスチレン）を表し、Ｂはエラストマーのブロックを表す）
上記Ｂのエラストマーは下記にすることができる：
（１）ポリイソプレン：ポリスチレン/ポリイソプレン/ポリスチレン構造を有するブロック共重合体：ＳＩＳとよばれる、
（２）ポリイソプレン−ポリブタジエン：ポリスチレン−ポリイソプレン−ポリブタジエン−ポリスチレン構造を有するブロック共重合体：ＳＩＢＳとよばれる、
（３）完全または部分的に水素化されたポリイソプレン：ポリスチレン−ポリ（エチレンプロピレン）−ポリスチレン構造を有するブロック共重合体：ＳＥＰＳとよばれる、
（４）ポリブタジエン：ポリスチレン−ポリブタジエン−ポリスチレン構造を有するブロックコポリマー：ＳＢＳとよばれる、
（５）完全にまたは部分的に水素化されたポリブタジエン：ポリスチレン−ポリ（エチレンブチレン）−ポリスチレン構造を有するブロック共重合体：ＳＥＢＳとよばれる。このＳＥＢＳコポリマーは無水マレイン酸によって化学的に変性されていてもよい。
【００２１】
これらスチレンのトリブロックコポリマーは公知の方法を使用して得ることができ、市販もされている。これらの製品を得るための商業的方法では一般に式Ａ−Ｂのジブロック化合物も生じる。従って、本発明でＳＩＳ、ＳＥＢＳ、ＳＥＰＳおよびＳＢＳという用語はトリブロックとジブロックとの混合物を意味する。ジブロックの量はスチレンコポリマーの全重量を基礎にして０〜90％まで変えることができる。式（Ｉ）の直鎖構造の他に、本発明のＨＭＰＳＡで使用できるスチレントリブロックコポリマーには放射状構造のものがある。
【００２２】
スチレンブロック共重合体またはＳＩＳ、ＳＩＢＳ、ＳＥＢＳおよびＳＥＰＳから成る群の中から選択される本発明のＨＭＰＳＡに含まれるブロック共重合体はこれらの４つのファミリの一つまたは複数に属するコポリマーにすることができるということは明らかである。
【００２３】
スチレンブロックの量はブロック共重合体の全重量を基礎として広範囲、例えば15％〜50％に変えることがきる。商業的な製品の例としては下記を挙げることができる：
（１）直鎖のＳＩＳ：ジブロック含有量が０％で、スチレン含有量が44％のExxonMobil社から市販のVector（登録商標）4411、56％のジブロックと16％のスチレンとを有するKraton社からのKraton（登録商標）D11l3、25％のジブロックと30％のスチレンとを有するKraton（登録商標）D1165、
（２）放射状ＳＩＳ：29％のジブロックと30％のスチレンとを有するKraton（登録商標）D1124、80％のジブロックと18％のスチレンとを有するExxonMobil社からのVector（登録商標）DPX 586、
（３）ＳＩＢＳ：35％のジブロックと18％のスチレンとを有するKraton（登録商標）MD 6455、
（４）ＳＢＳ：Polimeri Europa社（イタリア）からのEuroprene(登録商標）Sol T 166（10％ジブロックと30％スチレン）、Firestoned社からのStereon（登録商標）840A、Kraton（登録商標）D1120（75％ジブロックと30％スチレン）、
（５）ＳＥＢＳ：Kraton（登録商標）G1726（70％ジブロックと30％スチレン）、Kraton（登録商標）G1924（30％ジブロックと13％スチレン）。これは１％無水マレイン酸がグラフトされたＳＥＢＳである。
【００２４】
本発明のＨＭＰＳＡの好ましい変形例でのスチレンブロック共重合体の含有量は35〜50％、好ましくは40〜45％である。
他の同様な好ましい変形例のＨＭＰＳＡに含まれるスチレンブロック共重合体はＳＩＳ、ＳＥＢＳおよびＳＥＰＳから成る群の中から選択され、単独でも混合物でもよい。さらに好ましくは、ＨＭＰＳＡは一種または複数のＳＩＳブロック共重合体から成る。
【００２５】
本発明のＨＭＰＳＡで使用できる粘着付与樹脂は一般に200〜5000の平均分子量Ｍｗを有し、特に、下記の中から選択される：
(i)天然または化学的に変性した松やにロジン（コロファン）、例えば松ゴムから抽出したロジン、植物の根から抽出したウッドロジン、その水素化誘導体、ダイマー、ポリマーまたはモノアルコールまたはポリオール（例えばグリセリン、ペンタエリスリトールまたはネオペンチルグリコール）でエステル化した誘導体、
(ii) 石油留分からの約5、９または10の炭素原子を有する脂肪族不飽和炭化水素の混合物の水素化、重合または共重合（芳香族炭化水素との）で得られる樹脂）、
(iii) Friedel−Crafts触媒の存在でのモノテルペン（またはピネン）のような一般にテルペン炭化水素の重合、必要に応じてフェノールの作用で変性、で得られるテルペン樹脂、
(iv) 天然テルペン、例えばスチレン／テルペン、αメチルスチレン/テルペン、ビニールトルエン／テルペンをベースにしたコポリマー。
【００２６】
本発明のＨＭＰＳＡに含まれる粘着付与樹脂は軟化温度が80〜150℃で、酸価が０〜20のものを選択する。
軟化温度（または軟化点）はASTM E 28規格テストで求める。その原理は以下の通り：直径が約２cmの真鍮のリングを融解状態のテストする樹脂で充填する。室温へ冷却後、リングと固体の樹脂を温度調節したグリセリン溶液中に水平に設置し、グリセリン溶液の温度を毎分５℃ずつ変化させる。直径が約9.5mmの鋼ボールを固体の樹脂円板上の中心に置く。軟化温度はグリセリン溶液の温度を毎分５℃ずつ上げた時にボールが自重で流れ出した樹脂円板を通って25.4mmの高さを落下する時の温度である。
【００２７】
酸価（またはＡＮ）は遊離酸の量を表し、1グラムの樹脂の酸度を中和するのに必要な電位差計で求めた水酸化カリウムのミリグラム数である。樹脂(ii)および（iv）のファミリの樹脂の酸価はゼロである。
【００２８】
粘着付与樹脂は市販されており、軟化温度が80〜150℃で、酸価がゼロまたは20以下の製品で、上記ファミリの例としては下記を挙げることができる：
(i) Arizona Chemical 社のSylvalite（登録商標）RElOOS（軟化温度が約100℃、ANが10以下の松やにロジンとペンタエリスリトールとのエステル）、フランスの会社DRTのDertoline(登録商標）G2L（軟化温度が87℃、ANは20）、Dertopoline（登録商標）CG（軟化温度117℃、ANは7）、
(ii) Exxon Mobil Chemicalから入手可能なEscorez（登録商標） 5600（これは芳香族化合物で変性した水素化ジシクロペンタジエン樹脂で、Mwは約980Da、軟化温度は100℃である）、類似構造のEscorezR 5615（軟化温度115℃）、Exxon Chemical社のEscorez（登録商標）5400（軟化温度100℃）、Cray Valley社のWingtack（登録商標）86、Eastman社のRegalite（登録商標）R5100、
(iii) DRT社のDertophene(登録商標）T（軟化温度95℃、酸価１以下）、Arizona Chemical社のSylvarez(登録商標）TP95（これはMwが約1120Daで、軟化温度が95℃のフェノールテルペン樹脂である）、
(iv) Arizona Chemical社のSylvarez（登録商標）ZT1O5LT（これは軟化点が105℃のスチレン/テルペンコポリマーである）。
【００２９】
「相溶性のある粘着付与樹脂」という用語は、ＳＩＳ、ＳＩＢＳ、ＳＥＢＳおよびＳＥＰＳブロック共重合体から成る群の中から選択されるブロック共重合体と５０％／５０％の配合で混合した時に実質的に均一な混合物を与える粘着付与樹脂を意味する。
【００３０】
軟化温度が95〜120℃で、酸価が10以下である粘着付与樹脂、例えばEscorez（登録商標）5600、5615、Sylvarez（登録商標）ZT 105LTまたはSylvalite(登録商標）RE 100Sが好ましい。
【００３１】
本発明の他の好ましい変形例では粘着付与樹脂の酸価はほぼ０である。
【００３２】
本発明のＨＭＰＳＡ中の粘着付与樹脂の含有量は40〜55％であるのが有利である。
【００３３】
本発明の組成物のカルボン酸は6〜54の炭素原子を有する炭化水素鎖から成り、このカルボン酸は下記の中から選択できる：
(α) 飽和または不飽和のモノカルボキシル脂肪酸またはその混合物、
(β) ダイマーまたはトリマータイプの飽和または不飽和ポリカルボキシル脂肪酸の混合物、
(γ) 飽和または不飽和の多環式モノカルボン酸の混合物。
【００３４】
モノカルボキシル脂肪酸(α)は一般に炭化水素ラジカルに直鎖または分枝鎖を有する。純粋な酸を使用する場合、炭化水素ラジカルは10〜20の炭素原子を有するのが好ましい。
【００３５】
動物または植物由来の脂質からのモノカルボキシル脂肪酸(α)の混合物（「カット、coupes」とよばれる）を使用するのが有利である。このカットは6〜22の炭素原子を有する炭化水素ラジカルを豊富に含む。このカットの例としては下記を挙げることができるが、これらに限定されるものではない：
【００３６】
（１）オレイン脂肪酸、例えばOleon社のRADIACID（登録商標）208、
（２）ヒマワリ脂肪酸、コプラ脂肪酸（RADIACID（登録商標）600、ナタネ脂肪酸（RADIACID（登録商標）166）、大豆脂肪酸（RADIACID（登録商標）110およびRADIACID（登録商標）121、椰子脂肪酸、パルミスト脂肪酸または松油の各種誘導体、
（３）獣脂脂肪酸、例えばRADIACID（登録商標）401およびRADIACID（登録商標）403、
（４）水素化獣脂脂肪酸、例えばRADIACID（登録商標）408、RADIACID（登録商標）409
【００３７】
ポリカルボキシル脂肪酸の混合物（β）は主として16〜18の炭素原子を有する炭化水素ラジカルから成る不飽和モノカルボキシル脂肪酸のカットの二量化で得られる。対応する製品は本質的にダイマー（例えばRADIACID（登録商標）951およびRADIACID（登録商標）970）またはダイマーとトリマーの混合物（例えばRADIACID（登録商標）980）である。
【００３８】
多環式モノカルボン酸の混合物（γ）は18〜22の炭素原子と各々６つの炭素原子を有する３つの縮合環を有する化合物が豊富な植物起源のカットから得るのが好ましい。この種の化合物の例はアビエチン酸、レボプリマル（levopimaric）酸、ネオアビエチン酸、デヒドロアビエチン酸、パルストリ（palustric）酸およびピマール酸である。一般に市場で入手可能な混合物（γ）は下記である：
（１）松樹脂から抽出されるコロファン（ゴムロジン）、
（２）製紙産業の副産物である黒液から抽出さられる松油コロファン（トール油ロジン）
【００３９】
この種の製品の例としてはHercules社からの水素化されたトール油ロジンであるFORAL（登録商標）AX、Eastman社の部分的に水素化されたゴムロジンであるStaybelite（登録商標）E、Arizona Chemical社からのトール油ロジンであるSylvatal（登録商標）20/25が挙げられる。
【００４０】
製品(α)、（β）および（γ）の酸価（ＡＮ）（上記定義）は１３０〜２８０ｍｇＫＯＨ／ｇで、沃素価（ＩＩ）は０〜１４０である。沃素価は炭化水素ラジカルの二重結合の数を表し、100グラムの脂肪酸に付く沃素のグラム数に対応する。
【００４１】
RADIACID（登録商標）208はＡＮが184〜196、ＩＩが75〜94である。
RADIACID(登録商標）970はＡＮが188〜198、ＩＩが94以下である。
RADIACID(登録商標）980はＡＮが180、ＩＩは94以下である。
RADIACID(登録商標）403はＡＮが192〜198、ＩＩは42〜51である。
RADIACID(登録商標）600はＡＮが250〜264、ＩＩは6〜9である。
FORALR(登録商標）AXはＡＮが130〜160、ＩＩはほぼ０である。
Staybelite(登録商標）EのＡＮは約162である。
Sylvatal(登録商標）20/25はＡＮが188、ＩＩはほぼ０である。
【００４２】
本発明のＨＭＰＳＡでのカルボン酸の含有量は３〜15％であるのが好ましい。タイプ(α)および（β）のカルボン酸が特に有利な結果を与える。タイプ（β）の製品もＨＭＰＳＡの粘着度を改善するので好ましい。
【００４３】
本発明組成物に含まれる安定化剤（または抗酸化剤）の量は0.1〜２％にするのが好ましい。この化合物は組成物が酸素、熱、光またはある種の材料（例えば粘着付与樹脂）に残る触媒と反応して劣化するのを保護するために導入される。この化合物はフリーラジカルを閉じ込める主抗酸化剤を含むことができ、一般に置換されたフェノール、例えばCiba社のIrganox（登録商標）1010である。この主抗酸化剤は他の抗酸化剤、例えばCiba社のIrgafos（登録商標）168のような亜リン酸エステル、紫外線安定剤、例えばアミンと一緒に使用できる。
【００４４】
本発明組成物はさらに、可塑剤を最大で20％含むことができる。この可塑剤は芳香族化合物を含むパラフィン油またはナフテン油（例えばEsso社のPrimol（登録商標）352）を含むか、この画分を含まなくてもよい（例えばNynas社からのNyflex 222B）。
【００４５】
本発明組成物はさらに、ポリエチレンのホモポリマー蝋（Honeywell社のA−C(登録商標）617）、ポリエチレン／酢酸ビニールコポリマー蝋または顔料、色素または充填材を含むことができる。
【００４６】
本発明の熱溶融性自己接着組成物はその成分を130〜200℃の温度で均質混合物が得られるまで単に混合することで製造できる。混合条件は当業者に周知である。
【００４７】
本発明の他の対象は下記から成る多層システムにある：
（１）本発明のホットメルト感圧組成物から成る接着剤層、
（２）上記接着剤層に隣接する印刷可能な支持体層、
（３）上記接着剤層に隣接する紙またはポリマーフィルムから成る一種または複数の保護層。
【００４８】
印刷可能な支持体層はＯＰＰ／ＰＥＴ二重層フィルムを使用するのが好ましい。ＯＰＰ層が接着剤層に隣接する。
【００４９】
本発明のＨＭＰＳＡは130℃以上の温度で溶融状態で印刷可能な支持体層上に塗布される。その量は接着剤層を形成するのに必要な一般に１５〜３０ｇ／ｍ2である。この塗布はノズルコーテング（約160〜180℃の温度）またはカーテンコーティング（約120〜180℃の温度）等の公知のコーテング方法で実行できる。ＨＭＰＳＡのノズルコーテングは一般に保護膜上へ行なわれ、得られたアセンブリを支持体層上に貼り付ける。ＨＭＰＳＡのカーテンコーティングによる塗布はコーティング温度に従って支持体層上に直接行うことができる。
【００５０】
得られた多層システムは長さが極めて長い長方形の形をしており、一般に幅が２ｍで直径が１ｍのリールの形に巻かれ、包装される。
【００５１】
本発明はさらに、上記多層システムを加工して得られる自己接着ラベルにも関するものである。この加工プロセスは一般に下記を含む：
（１）印刷可能な支持体層上に印刷する印刷階段、
（２）多層システムを切断して、幅を減少させ、小さい幅のリール上に再包装する切断階段、
（３）保護膜を最終使用に適した自己接着ラベルの寸法および形状に対応する印刷済み支持体層の一部のみに結合する、上記階段のリールに包装する、多層システムを得る階段（「クリアーアップ」とよばれる）。この階段は選択的な切断と、支持体層および接着剤層の不用な部分（「ラベルのスケルトン」とよばれる）の除去が基本である。
【００５２】
この多層システムは保護膜からラベルを分離して、ラベルを付ける物品上にそれを固定する自己接着ラベルの自動分離システムによって物品のパッケージングラインで使用われる。
【００５３】
本発明のさらに他の対象は上記自己接着ラベルで被覆された物品にある。
【００５４】
ラベルを付けた物品はガラスまたはＰＥＴ（ポリエチレンテレフタラート）、ＰＶＣ（ポリ塩化ビニール）、ＰＥ（ポリエチレン）およびＰＰ（ポリプロピレン）から選択される通常の熱可塑性物質で作られたパッケージ（包装）またはコンテナ（容器）であるのが好ましい。特に、ガラス瓶が好ましい。このガラス瓶にはその製造中に機械特性を維持するためおよび引掻きから保護するための被覆処理をしてもしなくてもよい。この処理は例えばガラスの表面上へ金属酸化物層を形成したり、必要な場合にはこの金属酸化物層をロウのような追加の層でさらに覆う処理である。
【００５５】
本発明はさらに、上記定義のラベルの付いた物品を60〜100℃の温度に維持された塩基性水溶液中に浸し、ラベルを剥離する階段を含む、ラベルの付いた物品をリサイクルする方法にも関するものである。
【００５６】
本発明方法を用いることによって、物品上に接着剤を全く残さずに、接着剤組成物で塩基性洗浄水溶液を汚染せずに、ラベルを物品から完全に分離させることができる。本発明方法を工業的に実行することで、洗浄水の汚染を少なくでき、水の消費量を減らし、リサイクルさせてより経済に実行できる。従って、処理済み物品から分離したラベルを集めて、洗浄溶液槽から機械的手段を用いて除去できる。
【００５７】
本発明方法は約80℃の温度で実行するのが好ましい。
【００５８】
本発明のＨＭＰＳＡの接着性能は、FINAT Technical Manual, 6th edition, 2001に記載のFINAT Test Method No.1に従って、ガラス板上での180°剥離テストで決定できる(FINATは自己接着性ラベルの製造加工メーカーの国際連合である)。このテストの原理は以下のとおりである。厚さ19μmのＰＥＴフィルムから成る支持体層のＯＰＰ面上に20g/m2の量でＨＭＰＳＡを予め塗布し、それを厚さ50μmのＯＰＰフィルム上に２成分ポリウレタン接着剤を用いて接着させる。得られた自己接着性支持体から矩形ストリップ（25mm×175mm）の形に検査材料を切断する。この検査材料をガラス板から成る基材上に固定する。得られた集合体を室温で20分放置した後、ストリップを180°の角度で剥離できる引張試験機にセットし、毎分300mmの速度で剥離する。この機械でストリップをこの条件下で剥離するのに必要な力を測定する。結果はN/cmで表される。ガラス板に接着するときに、自己接着ラベルを作るための接着剤の180°剥離強度は一般に２N/cm以上、好ましくは４N/cm以上であるのが好ましい。
【００５９】
本発明のＨＭＰＳＡの粘着度は、FINAT Test Method No.9に記載のループ粘着性テストで決定する。厚さ50μmのＯＰＰフィルム上に20g/m2の量でＨＭＰＳＡを塗布し、175mm×25mmの矩形ストリップを得る。このストリップの両末端を合わせてループを形成する。接着剤層を外側にする。結合した両末端を縦軸線に沿って300mm/分の速度で前進後退可能な張試験機の可動ジョーに取付る。垂直に設置したループの下部を25mmの水平ガラス板と一辺が約25mmの正方形の面積上に30mmに渡って接触させる。接触後、ジョーの移動方向を逆にする。粘着力はプレートからループを完全に剥離するのに必要な力の最大値である。ＰＳＡの粘着力は一般に１N/cm2以上である。
【００６０】
本発明ＨＭＰＳＡを予めガラス基材上に塗布し、固定したラベルの加熱塩基性水溶媒体中での剥離性（debondability）は下記のテストで決定した。
【００６１】
直径が５cmで、高さが約20cmのガラス瓶を使用し、ガラス成分の種類に従って２つのグループに分けた。すなわち、ビンの製造時に加えられた表面処理の種類に従ってガラスの表面層は２つのタイプに分けられる。第１タイプの層は基本的に酸化錫から成り、第２タイプは酸化錫層上に塗布した基本的に酸化ポリエチレン蝋のエマルションから成る層を有する。第２タイプの層は新しいガラス瓶の形である。第１タイプはリサイクルでのクリーニング時に塩基性水溶液中に少なくとも一回浸されたガラス瓶の形をしている。以下、第１タイプのビンを「ＳｎＯ」、第２タイプのビンを「ＰＥ」の記号で表すことにする。
【００６２】
被テストＨＭＰＳＡを同じ支持体層上に同じ条件で被覆し、180°剥離テストを行なった。得られた支持体上の自己接着ラベルから矩形（7cm ×5cm）を切断し、ガラス瓶に単に圧力だけで貼り、集合体を室温に24時間放置した。
【００６３】
次に、ラベルを付けたガラス瓶を80℃の恒温に維持したpH 12の水性浴中に浸した。
【００６４】
ビンを60秒間浸した後、「ＳｎＯ」タイプおよび「ＰＥ」タイプのビンに対してラベルが剥離した百分比（「剥離％」」とよぶ）を求めた。
【００６５】
ラベルを付けたビンを液中に浸し、ラベルを分離した後の塩基性水溶液中に存在する接着剤の量は下記の方法で測定した。先ず、ガラス瓶に自己接着ラベルを張り付ける前に、自己接着ラベルの重量Ｐ１を藻組める。ビンとラベルを塩基性水溶液中に２０分間浸した後、ビンから剥離したラベルを回収し、乾燥し、恒量になった時の重量Ｐ２を求める。重さの差Ｐ１−Ｐ２をＰ１に対する百分比で表したものが自己接着ラベルのＨＭＰＳＡのロスに対応する。
【実施例】
【００６６】
以下、本発明の実施例を示すが、本発明が下記実施例に限定されるものではない。
【００６７】
［表１］に記載の組成物は各成分を単純に180℃で加熱混合して製造した。各組成物は記載の成分の他に0.5％のIrganox（登録商標）1010と0.5％のIrgafos（登録商標）168とを含んでいる。その他の成分の含有量は［表１］に示してある。実施したテストの結果は［表２］に示してある。
【００６８】
これらの実施例の全てで、熱い塩基性水溶媒体中での剥離テスト時に、ラベルを分離した後のビンの外観に接着剤の痕跡は観測されなかった。これらの実施例の全てでラベルのＨＭＰＳＡのロスは０％で、これは塩基性水溶性洗浄液はＨＭＰＳＡを含んでいないということを示している。
【００６９】
【表１】
0005547633.tif 000002
【表２】
0005547633.tif 000003